(57)【要約】【課題】相手側端子との接続性を良好に確保しつつ、アルミ電線との接続部の割れや接触不良を抑制した圧着端子を提供する。【解決手段】本発明の圧着端子は、電線の導体部分を圧着する圧着部と、トランジション部を介して配置され、相手側端子に接続される接点部分を有する嵌合部と、を有する圧着端子であって、圧着端子の基材は、アルミニウムまたはアルミニウム合金により構成され、接点部分に、スズまたはスズ合金が設けられている。本発明の圧着端子は、管状の圧着部を有するか、あるいは、オープンバレルタイプの圧着部を有する。【選択図】図２
2014164927.tif 000002
【特許請求の範囲】
【請求項１】
電線の導体部分を圧着する圧着部と、トランジション部を介して配置され、相手側端子に接続される接点部分を有する嵌合部と、を有する圧着端子であって、
前記圧着端子の基材は、アルミニウムまたはアルミニウム合金により構成され、
前記接点部分に、スズまたはスズ合金が設けられている、
ことを特徴とする圧着端子。
【請求項２】
前記圧着端子がメス型の端子であって、
前記接点部分は、前記嵌合部の内部に、前記圧着部側に向かって折り曲げられて設けられた弾性接触片上と、前記嵌合部の内部に、前記弾性接触片に対向して設けられたビード上と、に存在する、
請求項１に記載の圧着端子。
【請求項３】
前記圧着端子がオス型の端子であって、
前記接点部分は、前記嵌合部として突出したタブの表面上に存在する、
請求項１に記載の圧着端子。
【請求項４】
スズまたはスズ合金が設けられた領域の境界は、前記接点部分から離して配置されている、
請求項１〜３のいずれかに記載の圧着端子。
【請求項５】
前記圧着部は、オープンバレルである、
請求項１〜４のいずれかに記載の圧着端子。
【請求項６】
前記圧着部は、管状のクローズバレルである、
請求項１〜４のいずれかに記載の圧着端子。
【請求項７】
請求項１〜６のいずれかに記載の圧着端子を、アルミ電線の導体部分に対して圧着してなる接続構造体。
【発明の詳細な説明】
【技術分野】
【０００１】
本発明は、電気導通を担う部品に関するものである。より詳しくは、本発明は、電線を接続する圧着端子および電線を圧着端子に接続した接続構造体に関するものである。
【背景技術】
【０００２】
近年、自動車の燃費向上のために各構成部品の軽量化が求められている。そのため、自動車内のワイヤーハーネスなどに使用される電線の芯線を、銅もしくは銅合金より軽量の、アルミニウムもしくはアルミニウム合金に置き換えることが進められている。アルミニウムまたはアルミニウム合金電線（以下、単に「アルミ電線」という）の先端に接続される端子は、通常、金属材料のものが使用されるので、電線の終端接続部ではこれらの接続を適切に行うことが必要となる。
【０００３】
しかしながら、アルミ電線の主成分であるアルミニウムと、端子の主成分である銅と、では電位差が異なるため、アルミ電線と端子との接続部に水分等が付着すると、いずれかの金属の腐食が進んでしまう。接続部の腐食が進行すると、この接続部に割れや接触不良が生じることとなり、製品寿命が短くなるという課題がある。
【０００４】
この課題に対し、特許文献１、２では、アルミ電線の腐食を防止するために、端子をアルミ電線と同種材のアルミニウム合金とすることで、従来の銅端子の場合に生じる異種金属腐食を抑止している。しかし、端子の基材をアルミニウム合金とすると、軽荷重では相手側端子との接続性が悪いという問題がある。
【先行技術文献】
【特許文献】
【０００５】
【特許文献１】特開２００４−１９９９３４号公報
【特許文献２】特開２００３−３３８２２４号公報
【発明の概要】
【発明が解決しようとする課題】
【０００６】
それゆえ、本発明の目的は、上述した課題を解決し、相手側端子との接続性を良好に確保しつつ、アルミ電線との接続部の割れや接触不良を抑制した圧着端子を提供することにある。
【課題を解決するための手段】
【０００７】
（１）本発明の要旨は、以下のとおりである。
電線の導体部分を圧着する圧着部と、トランジション部を介して配置され、相手側端子に接続される接点部分を有する嵌合部と、を有する圧着端子であって、
前記圧着端子の基材は、アルミニウムまたはアルミニウム合金により構成され、
前記接点部分に、スズまたはスズ合金が設けられている、
ことを特徴とする圧着端子。
【０００８】
（２）前記圧着端子がメス型の端子であって、
前記接点部分は、前記嵌合部の内部に、前記圧着部側に向かって折り曲げられて設けられた弾性接触片上と、前記嵌合部の内部に、前記弾性接触片に対向して設けられたビード上と、に存在する、
上記（１）に記載の圧着端子。
【０００９】
（３）前記圧着端子がオス型の端子であって、
前記接点部分は、前記嵌合部として突出したタブの表面上に存在する、
上記（１）に記載の圧着端子。
【００１０】
（４）スズまたはスズ合金が設けられた領域の境界は、前記接点部分から離して配置されている、
上記（１）〜（３）のいずれかに記載の圧着端子。
【００１１】
（５）前記圧着部は、オープンバレルである、
上記（１）〜（４）のいずれかに記載の圧着端子。
【００１２】
（６）前記圧着部は、管状のクローズバレルである、
上記（１）〜（４）のいずれかに記載の圧着端子。
【００１３】
（７）上記（１）〜（６）のいずれかに記載の圧着端子を、アルミ電線の導体部分に対して圧着してなる接続構造体。
【発明の効果】
【００１４】
本発明では、相手側端子に接続される接点部分に、スズまたはスズ合金を設けることにより、相手側端子との接続性を良好に確保しつつ、圧着端子の基材をアルミニウムまたはアルミニウム合金により構成することで、異種金属腐食に起因した、アルミ電線との接続部の割れや接触不良を抑制することができる。
【図面の簡単な説明】
【００１５】
【図１】本発明の第１実施形態に係る圧着端子および電線を示す図である。
【図２】本発明の第１実施形態に係る圧着端子および電線を示す図である。
【図３】本発明の第１実施形態に係る圧着端子の溶接方法を示す図である。
【図４】本発明の第１実施形態に係る圧着端子の溶接方法を示す図である。
【図５】本発明の第１実施形態に係る圧着端子の変形例を示す図である。
【図６】本発明の第２実施形態に係る圧着端子および電線を示す図である。
【図７】本発明の第２実施形態に係る圧着端子を示す図である。
【発明を実施するための形態】
【００１６】
以下、図面を参照しながら本発明の圧着端子を、その実施形態を例示して詳細に説明する。
図１〜図５に示す第１実施形態に係る圧着端子は、管状（クローズバレルタイプ）の圧着部を有し、図６および図７に示す第２実施形態に係る圧着端子は、オープンバレルタイプの圧着部を有する。
【００１７】
図１（ａ）は、本発明の第１実施形態に係る圧着端子１００ａおよびアルミ電線２００の圧着前の斜視図を示し、図１（ｂ）は、圧着端子１００ａおよびアルミ電線２００の圧着後の斜視図を示し、図１（ｃ）は、圧着端子１００ａの斜視断面図を示し、図１（ｄ）は、相手側オス端子に接続されるメス型の圧着端子１００ａの断面図を示す。図２（ａ）は、圧着端子１００ａの成形前の連鎖状の状態での内面であり、二点鎖線はプレスにて打ち抜く際の外形ラインを示す。図２（ｂ）は、同様に圧着端子１００ａの成形前の断面を示し、図２（ｃ）は、圧着端子１００ａの成形前の外面を示す。
図１に示すメス型の圧着端子１００ａは、長手方向Ｘの先端側である前方から後方に向かって、嵌合部１０と、所定の長さのトランジション部２０ａと、管状の圧着部３０ａと、を一体に構成している。なお、長手方向Ｘとは、アルミ電線２００の長手方向と一致する方向である。
圧着端子１００ａの基材は、アルミニウムまたはアルミニウム合金により構成されている。
なお、図示例では、圧着端子１００ａはメス型であるが、オス型とすることもできる。
【００１８】
アルミ電線２００は、導体部分、すなわち、アルミニウム素線またはアルミニウム合金素線複数本を束ねて撚ったアルミニウム芯線またはアルミニウム合金芯線２０１を、絶縁被覆部２０２で被覆して構成している。
図１（ｂ）に示すように、アルミ電線２００を圧着端子１００ａの圧着部３０ａに挿入し、圧着部３０ａをアルミ電線２００の導体部分に対して圧着すると、接続構造体となる。
【００１９】
嵌合部１０は、略中空四角柱体で構成され、図１（ｄ）に示すように、オス端子に備えられているタブ３００が挿入される。嵌合部１０の内部には、長手方向Ｘの後方に向かって折り曲げられ、挿入されるオス端子のタブ３００に接触する弾性接触片１１が設けられている。また、嵌合部１０の内部の弾性接触片１１と対向する面には、タブ３００に接触するビード１２が設けられている。このビード１２は、嵌合部１０の内側に向けて凸となる形状に形成されている。
タブ３００は、嵌合部１０の内側に挿入されると、ビード１２と弾性接触片１１との間に差し込まれる。このとき、タブ３００は、弾性接触片１１の弾性力によって、ビード１２に対して押し当てられるように構成されている。これにより、タブ３００をビード１２および弾性接触片１１に確実に接触させることができるので、メス型の圧着端子１００ａとオス端子とを電気的に確実に接続することができる。
なお、ビード１２をバネ材から構成することもできる。
【００２０】
図２において斜線で示すように、プレスにて打ち抜き形成される圧着端子１００ａの嵌合部１０の内面および弾性接触片１１には、スズまたはスズ合金（以下、単に「スズ等」という）によるコーティングが施されている。それゆえ、相手側オス端子のタブ３００と接するのは、弾性接触片１１およびビード１２に設けられたスズ等によるコーティングとなる。ここで、このコーティングは、相手側オス端子のタブ３００と接触する部分に施されている必要がある。それゆえ、コーティングは、嵌合部１０の内面全面に設けずに、ビード１２の部分および弾性接触片１１のタブ３００と接触する接点部分のみに設けてもよい。しかしながら、スズ等が設けられた領域の境界（スズ等のコーティングとアルミニウムまたはアルミニウム合金により構成された基材との境界）は、相手側端子との接点部分から離して配置することが好ましく、嵌合部１０の内部に設けないことがさらに好ましい。なぜなら、嵌合部１０は外界から遮断されていないため、嵌合部１０内に境界を設けると、その境界では外部からの浸水等により異種金属腐食が発生し、絶縁物である腐食性生物（酸化アルミ、水酸化アルミ、など）を生じ、生成物が振動等により端子接点部へ移動し、接点間に挟まってしまい、導電性が悪化するおそれがあるためである。
【００２１】
このように、相手側端子に接続される接点部分にスズ等のコーティングを設けることによって、メス型の圧着端子１００ａとオス端子との間の良好な電気的接触を保つことができる。
なお、スズ等の代わりに、あるいは、スズ等に加えて、銅、ニッケル、金、銀、パラジウム、あるいはこれらを複数層組合せたものを設けることもできる。
【００２２】
コーティングは、条の段階で嵌合部１０の内面および弾性接触片１１に、スズ等の接点特性に有効な貴な金属をめっきすることにより設けられる。あるいは、スズ等のめっきは、プレス打ち抜き後に、フープの状態で行ってもよい。
アルミニウムまたはアルミニウム合金の基材へのめっきは、脱脂、酸洗浄、ジンケート処理等を経て、ニッケルあるいは銅を電気めっきした後、スズを電気めっきする方法が好ましい。
【００２３】
トランジション部２０ａは、嵌合部１０と圧着部３０ａとを連絡するために設けられている。
【００２４】
プレスで打ち抜いた後、対向するバレル片３１ａを互いに突き合わせ、あるいは、重ね合わせて接合し、圧着部３０ａを管状（筒状）に成形する。次に、この接合部をファイバーレーザにより溶接する。
図３および図４を参照して、圧着部３０ａの溶接に関して説明する。
図３では、対向するバレル片３１ａを互いに突き合わせ（当接させ）、バレル片３１ａの先端を外側に突出させる。図３（ｃ）に示すように、バレル片３１ａの接合部３２ａにレーザ光Ｌを照射すると、図３（ｄ）に示すように溶融部（溶接ビード）３３ａが形成される。ファイバーレーザをＸ方向に走査して、圧着部３０ａの全体を溶接する。
ここで、図３（ｄ）に示すように溶融部３３ａが圧着部３０ａの内面に到達せず、圧着部３０ａの肉の途中で終了する条件にて溶接することもできるが、貫通溶接を用いる方が好ましい。
【００２５】
図４（ａ）〜（ｄ）では、対向するバレル片３１ａを互いに重ね合わせて接合する。図４（ｃ）に示すように、バレル片３１ａ同士を重ね合わせた接合部３２ａにレーザ光Ｌを照射してＸ方向に走査すると、図４（ｄ）に示すように溶融部３３ａが形成され、圧着部３０ａの全体を溶接する。この場合も、上述した場合と同様、溶融部３３ａが、重ね合わせたバレル片３１ａを貫通しない条件にて溶接することもできるが、貫通溶接を用いる方が好ましい。
図４（ｅ）（ｆ）に示すように、バレル片３１ａ同士を単純突き合わせして、突き合わせ面に溶融部３３ａを形成することもできる。ただし、溶接部の強度を増強するためには、図３および図４（ａ）〜（ｄ）で示した溶接方法が好ましい。
【００２６】
溶接した管状の圧着部３０ａに、アルミ電線２００を挿入して圧着することにより接続構造体を完成する。
【００２７】
図５は、本発明の第１実施形態に係る圧着端子１００ａの変形例である圧着端子１００ｂを示す。圧着端子１００ｂでは、圧着部３０ｂの内面に、３本の溝状のセレーション３４が設けてある。この場合、圧着端子１００ｂにアルミニウム芯線２０１を圧着した際に、セレーション３４にアルミニウム芯線２０１が食い込んで圧着性を高めることができる。
また、セレーション３４の表面に、スズめっきが施されていてもよい。スズめっきにより、圧着端子１００ｂにアルミニウム芯線２０１を圧着した際に、アルミニウム芯線２０１との電気抵抗を低下させ、導電性を向上することができる。
なお、セレーション３４を設けない場合にも、スズめっきをストライプ状に配してもよい。
【００２８】
図６（ａ）は、本発明の第２実施形態に係る圧着端子１００ｃおよびアルミ電線２００の圧着前の斜視図を示し、図６（ｂ）は、圧着端子１００ｃおよびアルミ電線２００の圧着後の斜視図を示し、図６（ｃ）は、圧着端子１００ｃの斜視断面図を示す。図７（ａ）は、圧着端子１００ｃの成形前の連鎖状の状態での内面であり、二点鎖線はプレスにて打ち抜く際の外形ラインを示す。図７（ｂ）は、同様に圧着端子１００ｃの成形前の断面を示し、図７（ｃ）は、圧着端子１００ｃの成形前の外面を示す。
第２実施形態において、第１実施形態と同様の構成要素には同様の参照符号を付してその説明を省略する。
【００２９】
図６に示すメス型の圧着端子１００ｃは、長手方向Ｘの先端側である前方から後方に向かって、嵌合部１０と、所定の長さの嵌合側トランジション部２０ｃと、オープンバレルタイプの圧着部３０ｃと、所定の長さのインシュレーション側トランジション部４０ｃと、インシュレーションバレル部５０ｃと、を一体に構成している。
弾性接触片１１は、オス端子に備えられているタブ（図示せず）に接触する凸部１３を有している。
オープンバレルタイプの圧着部３０ｃは、アルミニウム芯線２０１を載置する底面と、この底面の左右両側から延出する一対のバレル片３１ｃと、を有する。
【００３０】
図６および図７において斜線で示すように、嵌合部１０の内面および弾性接触片１１には、スズ等が設けられている。スズ等によるコーティングは、相手側端子と接触する部分に施されている必要があるため、コーティングの境界は図示例に限定されることはない。例えば、コーティングは、相手側端子と接触する部分のみ、凸部１３およびビード１２のみに設けることもできる。しかしながら、上述したとおり、スズ等のコーティングとアルミニウムまたはアルミニウム合金により構成された基材との境界は、相手側端子との接点から離して配置することが好ましいため、図示例の領域以上にスズ等のコーティングを設けることが好ましい。
【００３１】
アルミニウム芯線２０１を圧着部３０ｃの底面上に載置し、アルミニウム芯線２０１を包囲するようにバレル片３１ｃをカシメ付けることにより、アルミニウム芯線２０１を圧着端子１００ｃに対して圧着固定する。
【実施例】
【００３２】
以下、本発明の実施例について説明するが、本発明はこれだけに限定されるものではない。
実施例１〜４のサンプルを作製し、実施例１、２に対しては、塩水噴霧試験とその後の振動試験を実施し、実施例３、４に対しては、圧着端子の止水性を強制劣化させた後に、塩水噴霧試験とその後の振動試験を実施した。
【００３３】
（実施例１）
オープンバレルタイプのメス型圧着端子およびオス型圧着端子を用いた。
メス型圧着端子（基材：６０２２アルミニウム合金、質別Ｔ８、０．２５ｍｍ厚、リフロースズめっき１μｍ厚）およびオス型圧着端子（基材：６０２２アルミニウム合金、質別Ｔ８、０．２５ｍｍ厚、リフロースズめっき１μｍ厚）を作製した。スズめっきは、嵌合部から嵌合側トランジション部の中央までおよび圧着部（ワイヤバレル部）のアルミ電線との接触部に設けた。すなわち、基材のアルミニウム合金とスズめっきとの境界は、嵌合部内には存在させなかった。
メス型圧着端子およびオス型圧着端子のそれぞれにアルミニウム電線導体を圧着し、メスコネクタおよびオスコネクタへそれぞれ収容し、メス型圧着端子およびオス型圧着端子を勘合した。実施例１Ａ、１Ｂとして２つのサンプルを用意した。
【００３４】
（実施例２）
実施例１と同様に、オープンバレルタイプのメス型圧着端子およびオス型圧着端子を用いた。
メス型圧着端子（基材：６０２２アルミニウム合金、質別Ｔ８、０．２５ｍｍ厚、リフロースズめっき１μｍ厚）およびオス型圧着端子（基材：６０２２アルミニウム合金、質別Ｔ８、０．２５ｍｍ厚、リフロースズめっき１μｍ厚）を作製した。スズめっきは、相手側端子との接点部分および圧着部（ワイヤバレル部）のアルミ電線との接触部に設けた。すなわち、基材のアルミニウム合金とスズめっきとの境界は、嵌合部部内に存在させた。
メス型圧着端子およびオス型圧着端子のそれぞれにアルミニウム電線導体を圧着し、メスコネクタおよびオスコネクタへそれぞれ収容し、メス型圧着端子およびオス型圧着端子を勘合した。実施例２Ａ、２Ｂとして２つのサンプルを用意した。
【００３５】
実施例１Ａ、２Ａのサンプルに、ＪＩＳ  Ｚ２３７１に定める塩水噴霧試験（３５℃の５重量％食塩水を所定圧力で噴霧する）を１００時間実施した。
その結果、実施例１Ａのサンプルでは、メス型圧着端子およびオス型圧着端子の両方ともアルミニウム合金とスズめっきとの境界である、嵌合側トランジション部にて、実施例２Ａのサンプルでは、メス型圧着端子およびオス型圧着端子の両方ともアルミニウム合金とスズめっきとの境界である、相手側端子との接点部分にて、アルミニウムが腐食して変色した。
【００３６】
また、実施例１Ａ、２Ａのサンプルの電気抵抗を測定した。
オス／メスコネクタの勘合状態で、オス端子圧着部に接続した電線端末と、メス端子圧着部に接続した電線端末と、の間の電圧降下を測定したところ、塩水噴霧試験前の初期抵抗との抵抗上昇値は、３．２ｍΩであった。次に、オス／メスコネクタを分離して、オス型圧着端子、メス型圧着端子それぞれを各コネクタから引き抜いて圧着部抵抗を測定した。その結果、実施例１Ａ、２Ａとも、圧着部の抵抗上昇は、オス型圧着端子およびメス型圧着端子ともに、１．５ｍΩであった。よって、接点部の抵抗上昇値を差分の０．２ｍΩと見積もった。なお、圧着部から端末までの電線の抵抗は、腐食試験前後において変化していないことを確認した。
【００３７】
実施例１Ｂ、２Ｂのサンプルに、上述した実施例１Ａ、２Ａと同様の塩水噴霧試験を実施した後、ＪＩＳ  Ｄ１６０１の（４）掃引振動耐久試験に定める振動試験を実施した。実施例１Ｂ、２Ｂのサンプルの電気抵抗を、上述した方法と同様に測定した。
その結果、実施例１Ｂのサンプルでは、接点部の電気抵抗はさらに０．３ｍΩ上昇し、圧着部の電気抵抗はさらに０．１ｍΩ上昇した。実施例２Ｂのサンプルでは、接点部の電気抵抗はさらに１４ｍΩ上昇し、圧着部の電気抵抗はさらに０．１ｍΩ上昇した。
【００３８】
実施例１、２の結果より、スズめっきの境界を相手側端子との接点から離して配置することがより好ましいことが分かった。これは、アルミニウムとスズとの間の腐食等が発生しても、接点から離れていれば、腐食の影響が小さく抑えられるからである。
【００３９】
（実施例３）
管状の圧着部を有するメス型圧着端子およびオス型圧着端子を用いた。
メス型圧着端子（基材：６０２２アルミニウム合金、質別Ｔ８、０．２５ｍｍ厚、リフロースズめっき１μｍ厚）およびオス型圧着端子（基材：６０２２アルミニウム合金、質別Ｔ８、０．２５ｍｍ厚、リフロースズめっき１μｍ厚）を作製した。スズめっきは、嵌合部に設けた。すなわち、基材のアルミニウム合金とスズめっきとの境界は、接点部分の近傍には存在させなかった。
図３に示すように、対向するバレル片を互いに突き合わせ、その先端を外側に折り曲げて接合した。接合部にレーザ光（出力４００Ｗ、スキャン速度１５０ｍｍ/秒）を照射した。
メス型圧着端子およびオス型圧着端子のそれぞれにアルミニウム電線導体を圧着し、メスコネクタおよびオスコネクタへそれぞれ収容し、メス型圧着端子およびオス型圧着端子を勘合した。実施例３Ａ、３Ｂとして２つのサンプルを用意した。
【００４０】
（実施例４）
実施例３と同様に、管状の圧着部を有するメス型圧着端子およびオス型圧着端子を用いた。
メス型圧着端子（基材：６０２２アルミニウム合金、質別Ｔ８、０．２５ｍｍ厚、リフロースズめっき１μｍ厚）およびオス型圧着端子（基材：６０２２アルミニウム合金、質別Ｔ８、０．２５ｍｍ厚、リフロースズめっき１μｍ厚）を作製した。スズめっきは、相手側端子との接点部分のみに設けた。すなわち、基材のアルミニウム合金とスズめっきとの境界は、接点部分の近傍に存在させた。
図３に示すように、対向するバレル片を互いに突き合わせ、その先端を外側に折り曲げて接合した。接合部にレーザ光（出力４００Ｗ、スキャン速度１５０ｍｍ/秒）を照射した。
メス型圧着端子およびオス型圧着端子のそれぞれにアルミニウム電線導体を圧着し、メスコネクタおよびオスコネクタへそれぞれ収容し、メス型圧着端子およびオス型圧着端子を勘合した。実施例４Ａ、４Ｂとして２つのサンプルを用意した。
【００４１】
実施例３Ａ、４Ａのサンプルに、インシュレーションバレル部の止水性を強制劣化させるために、１２０℃で２００時間放置した後、インシュレーションバレル部の端部のアルミ電線を、手でＵ字に屈曲する操作を１００回行った。その後、実施例１、２と同様の塩水噴霧試験を１００時間実施した。実施例３Ａ、４Ａのサンプルの電気抵抗を、上述した方法と同様に測定した。
その結果、実施例３Ａ、４Ａのサンプルでは、メス型圧着端子およびオス型圧着端子の両方とも、圧着部の電気抵抗は０．１ｍΩ上昇した。また、圧着部の一部をルータで削ってバレル片を外して観察したところ、内面のアルミニウム蒸着膜およびアルミ導体の一部が白色に変色していたが、大きな欠損はなかった。
【００４２】
実施例３Ｂ、４Ｂのサンプルに、上述した実施例３Ａ、４Ａと同様の耐久負荷をかけ、塩水噴霧試験を実施した。次に、実施例３Ｂ、４Ｂのサンプルに、ＪＩＳ  Ｄ１６０１の（４）掃引振動耐久試験に定める振動試験を実施した。実施例３Ｂ、４Ｂのサンプルの電気抵抗を、上述した方法と同様に測定した。
その結果、実施例３Ｂのサンプルでは、接点部の電気抵抗はさらに０．２ｍΩ上昇し、圧着部の電気抵抗はさらに０．２ｍΩ上昇した。実施例４Ｂのサンプルでは、接点部の電気抵抗はさらに２０ｍΩ上昇し、圧着部の電気抵抗はさらに０．１ｍΩ上昇した。
実施例３、４の結果より、スズめっきの境界を相手側端子との接点から離して配置することがより好ましいことが分かった。これは、アルミニウムとスズとの間の腐食等が発生しても、接点から離れていれば、腐食の影響が小さく抑えられるからである。
【符号の説明】
【００４３】
１０            嵌合部
１１            弾性接触片
１２            ビード
１３            凸部
２０ａ          トランジション部
２０ｂ          トランジション部
２０ｃ          嵌合側トランジション部
３０ａ          圧着部
３０ｂ          圧着部
３０ｃ          圧着部
３１ａ          バレル片
３１ｃ          バレル片
３２ａ          接合部
３３ａ          溶融部（溶接ビード）
３４            セレーション
４０ｃ          インシュレーション側トランジション部
５０ｃ          インシュレーションバレル部
１００ａ        端子
１００ｂ        端子
１００ｃ        端子
２００          アルミ電線
２０１          アルミニウム芯線
２０２          絶縁被覆部
【図１−１】
2014164927.tif 000003
【図１−２】
2014164927.tif 000004
【図２】
2014164927.tif 000005
【図３】
2014164927.tif 000006
【図４−１】
2014164927.tif 000007
【図４−２】
2014164927.tif 000008
【図５】
2014164927.tif 000009
【図６】
2014164927.tif 000010
【図７】
2014164927.tif 000011